(57)【要約】      （修正有）【課題】イオン伝導性により優れたアルカリ水電解用隔膜ならびに該隔膜の製造方法を提供すること。【解決手段】有機ポリマーと無機粒子とを含むアルカリ水電解用隔膜であって、該膜の表面に垂直な断面において、長手方向の両端から中央に向かって、該断面の幅ａに対し０．４ａ以上離れた範囲で、該膜の表面から深さ方向に２μｍ離れた位置と１５μｍ離れた位置との間の範囲において、無機粒子と空隙との境界線の長さの合計Ａに対する無機粒子と有機ポリマーとの境界線の長さの合計Ｂの比Ｂ／Ａが１．２以下であるアルカリ水電解用隔膜を提供する。【選択図】なし【特許請求の範囲】
【請求項１】
有機ポリマーと無機粒子とを含むアルカリ水電解用隔膜であって、
該膜の表面に垂直な断面において、長手方向の両端から中央に向かって、該断面の幅ａに対し０．４ａ以上離れた範囲で、該膜の表面から深さ方向に２μｍ離れた位置と１５μｍ離れた位置との間の範囲において、無機粒子と空隙との境界線の長さの合計Ａに対する無機粒子と有機ポリマーとの境界線の長さの合計Ｂの比Ｂ／Ａが１．２以下である、
アルカリ水電解用隔膜。
【請求項２】
表面が疎水処理された無機粒子と溶媒とを含む分散液を調製する分散液調製工程、
該分散液と有機高分子樹脂（Ｒ）と親水性添加剤とを混合して樹脂混合液を調製する樹脂混合液調製工程、及び、
該樹脂混合液を用いて膜を形成する膜形成工程を含む
アルカリ水電解用隔膜の製造方法。
【請求項３】
前記親水性添加剤が、ポリビニルピロリドンまたは塩化リチウムである、請求項２に記載のアルカリ水電解用隔膜の製造方法。
【発明の詳細な説明】
【技術分野】
【０００１】
本発明は、アルカリ水電解用隔膜ならびに該隔膜の製造方法に関する。
【背景技術】
【０００２】
近年エネルギー源として注目を集めている水素ガスの工業的な製造方法の一つとして水の電気分解が知られている。水の電気分解は、一般的に、導電性を高めるために水酸化ナトリウムや水酸化カリウム等を電解質として添加した水に、直流電流を印加することにより行われている。そのような水の電気分解には、陽極室と陰極室を有し、これらが隔膜により仕切られた電解槽が使用される。
【０００３】
水の電気分解は、電子（又はイオン）の移動により行われる。そのため、電気分解を効率よく行うためには、隔膜には高いイオン透過性が必要とされる。また、陽極室で発生した酸素と、陰極室で発生した水素とを遮断し得るガスバリア性が必要とされる。水の電気分解では、３０％程度の高濃度のアルカリ性水溶液が使用され、８０〜９０℃程度で行われる。このため、水の電気分解に使用されるアルカリ水電解用隔膜には耐高温性（耐熱性）や耐アルカリ性も必要とされる。また、アルカリ水電解用隔膜としては、イオン伝導性により優れた隔膜が求められていた。
【０００４】
アルカリ水電解用隔膜としては、非溶媒誘起相分離法（ＮＩＰＳ）によって製造された多孔性膜がこれまでに種々提案されている。
非溶媒誘起相分離法による製膜について、非特許文献１には、ポリフッ化ビニリデン膜の製造における、ポリビニルピロリドンや塩化リチウム等の親水性添加剤のキャスト溶液への添加効果として、塗液の熱力学的混和性を抑制することでＮＩＰＳ時の溶媒・非溶媒交換を促進する旨が記載されている。
しかしながら、耐アルカリ性、耐熱性を有する樹脂と無機粒子とを併用したアルカリ水電解用隔膜においては、上記添加物に対する知見は多くなかった。
【先行技術文献】
【非特許文献】
【０００５】
【非特許文献１】Ｄｅｓａｌｉｎａｔｉｏｎ  １９２（２００６）１９０−１９７
【発明の概要】
【発明が解決しようとする課題】
【０００６】
本発明の課題は、イオン伝導性により優れたアルカリ水電解用隔膜ならびに該隔膜の製造方法を提供することにある。
【課題を解決するための手段】
【０００７】
本発明者らは、有機ポリマーと無機粒子とを含むアルカリ水電解用隔膜において、特定の無機粒子と特定の添加剤とを使用することにより、無機粒子の表面が有機ポリマーにより覆われることが抑制され、イオン伝導性により優れたアルカリ水電解用隔膜を提供できることを見出し、本発明を完成させるに至った。
【０００８】
すなわち、本発明のアルカリ水電解用隔膜は、有機ポリマーと無機粒子とを含むアルカリ水電解用隔膜であって、該膜の表面に垂直な断面において、長手方向の両端から中央に向かって、該断面の幅ａに対し０．４ａ以上離れた範囲で、該膜の表面から深さ方向に２μｍ離れた位置と１５μｍ離れた位置との間の範囲において、無機粒子と空隙との境界線の長さの合計Ａに対する無機粒子と有機ポリマーとの境界線の長さの合計Ｂの比Ｂ／Ａが１．２以下である。
【０００９】
また、本発明のアルカリ水電解用隔膜の製造方法は、表面が疎水処理された無機粒子と溶媒とを含む分散液を調製する分散液調製工程；上記分散液と有機高分子樹脂（Ｒ）と親水性添加剤とを混合して樹脂混合液を調製する樹脂混合液調製工程；及び、上記樹脂混合液を用いて膜を形成する膜形成工程；を含む。
上記親水性添加剤はポリビニルピロリドンまたは塩化リチウムであることが好ましい。
【発明の効果】
【００１０】
本発明のアルカリ水電解用隔膜は、イオン伝導性により優れ、アルカリ水の電気分解に好適に用いることができる。
【図面の簡単な説明】
【００１１】
【図１】本発明のアルカリ水電解用隔膜の断面の一形態を模式的に示す断面図である。
【図２】本発明のアルカリ水電解用隔膜の表面に垂直な断面において、長手方向の両端から中央に向かって、該断面の幅ａに対し０．４ａ以上離れた範囲で、該膜の表面から深さ方向に２μｍ離れた位置と１５μｍ離れた位置との間の範囲を模式的に表す図である。
【発明を実施するための形態】
【００１２】
以下に本発明を詳述する。なお、以下において記載する本発明の個々の好ましい形態を２つ以上組み合わせたものもまた、本発明の好ましい形態である。また、本明細書において、「Ａ〜Ｂ」の記載は、「Ａ以上、Ｂ以下」を意味する。
【００１３】
１．アルカリ水電解用隔膜
本発明のアルカリ水電解用隔膜は、有機ポリマーと無機粒子とを含むアルカリ水電解用隔膜であって、該膜の表面に垂直な断面において、長手方向の両端から中央に向かって、該断面の幅ａに対し０．４ａ以上離れた範囲で、該膜の表面から深さ方向に２μｍ離れた位置と１５μｍ離れた位置との間の範囲において、無機粒子と空隙の境界線の長さの合計Ａに対する無機粒子と有機ポリマーの境界線の長さの合計Ｂの比Ｂ／Ａが１．２以下である。
【００１４】
１−１  有機ポリマー
本発明のアルカリ水電解用隔膜は、有機ポリマーを含む。有機ポリマーは無機粒子を保持する。有機ポリマーは無機粒子を保持する隔壁として機能し、後述する無機粒子の親水性表面の減少を最小限なものとしながら、アルカリ溶液中で隔膜から無機粒子が脱落するのを抑制することができる。
【００１５】
上記有機ポリマーとしては、無機粒子を保持し、好ましくはアルカリ溶液中で膨潤することなく、本発明の効果を発揮できる樹脂（Ｒ）であれば特に限定されない。上記樹脂（Ｒ）としては、例えば、ポリフッ化ビニリデン、ポリテトラフルオロエチレン等のフッ素系樹脂；ポリプロピレン等のオレフィン系樹脂；又は、ポリスルホン、ポリスチレン等の芳香族炭化水素系樹脂等が挙げられる。これらは１種単独で使用してもよいし、２種以上を組み合わせて使用してもよい。なかでも、更に耐熱性、耐アルカリ性に優れたアルカリ水電解用隔膜とすることができる点で、芳香族炭化水素系樹脂が好ましい。
【００１６】
上記芳香族炭化水素系樹脂としては、より具体的には、例えば、ポリエチレンテレフタレート、ポリブチレンテレフタレート、ポリブチレンナフタレート、ポリスチレン、ポリスルホン、ポリエーテルスルホン、ポリフェニレンサルファイド等のポリアリーレンサルファイド樹脂、ポリフェニルスルホン、ポリアリレート、ポリエーテルイミド、ポリイミド、ポリアミドイミド等が挙げられる。なかでも、より一層優れた耐アルカリ性を付与することができる点で、ポリスルホン、ポリエーテルスルホン、及びポリフェニルスルホンからなる群より選択された少なくとも１種が好ましく、製造上の観点で、ポリスルホン、ポリエーテルスルホンがより好ましい。
【００１７】
ポリスルホン、ポリエーテルスルホン、及びポリフェニルスルホンからなる群より選択された少なくとも１種を用いることにより、例えば、非溶媒誘起相分離法や蒸気誘起相分離法を用いて隔膜を製造する際には、スルホニル基が後述の無機粒子との適度な親和性を有することにより、相分離条件の調整が容易となる。また、耐アルカリ性が更に高くなることで、アルカリ溶液中で長時間使用した場合の寸法や質量、抵抗値の安定性や新たな空孔の発生抑制効果により優れたものとなる。
【００１８】
上記樹脂（Ｒ）の含有量は、好ましくはアルカリ水電解用隔膜１００質量％中３〜４０質量％である。上記樹脂（Ｒ）の含有量が上述の範囲であると、アルカリ水電解用隔膜のイオン透過性や靱性が良好でありながら、アルカリ溶液中でのアルカリ水電解用隔膜からの無機成分の溶出が更に一層抑制される。また、高いイオン伝導性を示すと共に、イオン透過性、ガスバリア性、耐熱性及び耐アルカリ性にも優れたアルカリ水電解用隔膜となり得る。上記樹脂（Ｒ）の含有量は、アルカリ水電解用隔膜１００質量％中、より好ましくは５〜３５質量％であり、更に好ましくは７〜３０質量％である。
【００１９】
上記樹脂（Ｒ）の含有量は、本発明のアルカリ水電解用隔膜が後述する多孔性支持体を含まない場合は、アルカリ水電解用隔膜１００質量％中５〜４０質量％であることが好ましく、より好ましくは１０〜３５質量％、更に好ましくは１０〜２５質量％である。本発明のアルカリ水電解用隔膜が有機ポリマーとして後述する多孔性支持体を含む場合は、上記樹脂（Ｒ）の含有量は、好ましくはアルカリ水電解用隔膜１００質量％中３〜２０質量％、より好ましくは５〜１８質量％、更に好ましくは７〜１５質量％である。
【００２０】
本発明のアルカリ水電解用隔膜は、後述する無機粒子１００質量部に対して上記樹脂（Ｒ）を１０〜４０質量部含むことが好ましく、１２〜３５質量部含むことがより好ましく、１５〜３３質量部含むことが更に好ましい。無機粒子と上記樹脂（Ｒ）の含有割合が上述した範囲であると、アルカリ溶液中でのアルカリ水電解用隔膜からの無機成分の溶出が更に一層抑制される。また、高いイオン伝導性を示すと共に、イオン透過性、ガスバリア性、柔軟性、耐熱性及び耐アルカリ性にも優れたアルカリ水電解用隔膜となり得る。
【００２１】
１−１−１  多孔性支持体
本発明のアルカリ水電解用隔膜は、上述した有機ポリマーと後述する無機粒子を含む膜からなるものであるが、上記有機ポリマーとして多孔性支持体を含んでいてもよい。上記多孔性支持体は、多孔質の有機ポリマーであり、イオン透過性を阻害せず、アルカリ水電解用隔膜の支持体となり得る部材である。上記多孔性支持体は、シート状の部材であることが好ましい。
【００２２】
上記多孔性支持体の材料としては、例えば、ポリエチレン、ポリプロピレン、ポリスルホン、ポリエーテルスルホン、ポリフェニルスルホン、ポリフェニレンサルファイド等のポリアリーレンサルファイド樹脂、ポリケトン、ポリイミド、ポリエーテルイミド、フッ素系樹脂等の樹脂材料が挙げられる。これらは、１種単独で用いてもよいし、２種以上を組み合わせて用いてもよい。なかでも、優れた耐熱性及び耐アルカリ性を発揮できる点で、ポリプロピレン、ポリエチレン、及びポリフェニレンサルファイドからなる群より選択された少なくとも１種の樹脂材料を含むことが好ましく、ポリプロピレン、及びポリフェニレンサルファイドからなる群より選択された少なくとも１種の樹脂材料を含むことがより好ましい。
【００２３】
上記多孔性支持体の形態としては、例えば、不織布、織布（織物）、編物、メッシュ、多孔質膜、フェルト又は不織布と織布の混合布等が挙げられるが、好ましくは、不繊布、織布、メッシュ、又はフェルトが挙げられ、より好ましくは、不織布、織布、メッシュが挙げられる。
【００２４】
上記多孔性支持体としては、なかでも、ポリプロピレン、ポリエチレン、及びポリフェニレンサルファイドからなる群より選択される少なくとも１種の樹脂を含む、不織布、織布、メッシュ、又はフェルトが好ましい。更に、多孔性支持体としては、ポリフェニレンサルファイドを含む、不織布、メッシュ、又はフェルトが好ましい。上記多孔性支持体中のポリプロピレン、ポリエチレン、及びポリフェニレンサルファイドの含有量は、合計で５０質量％以上が好ましく、７０質量％以上がより好ましく、９０質量％以上がさらに好ましい。
【００２５】
上記多孔性支持体がシート状である場合、上記多孔性支持体の厚みは、本発明のアルカリ水電解用隔膜が本発明の効果を発揮できる限り特に限定されないが、例えば、好ましくは３０〜２０００μｍ、より好ましくは５０〜１０００μｍ、更に好ましくは８０〜５００μｍ、最も好ましくは８０〜２５０μｍである。
【００２６】
１−２  無機粒子
本発明のアルカリ水電解用隔膜は、無機粒子を含む。本発明のアルカリ水電解用隔膜は、無機粒子間あるいは粒子と有機ポリマーとの空隙部分に電解液が満たされてイオン透過性を発揮することができる。また、無機粒子を含むことにより、アルカリ水電解用隔膜が親水化し、水の電気分解において発生する酸素ガスや水素ガスが隔膜に付着して電気分解の妨げになることを抑制することができる。
【００２７】
本発明において使用する無機粒子としては、例えば、マグネシウム、ジルコニウム、チタン、亜鉛、アルミニウム、タンタル等の水酸化物又は酸化物、カルシウム、バリウム、鉛、ストロンチウム等の硫酸塩等が挙げられる。なかでも、無機粒子の分散性やアルカリ溶液中での安定性がより一層優れる点で、水酸化マグネシウム、水酸化ジルコニウム、水酸化チタン、酸化ジルコニウム、酸化チタン、硫酸カルシウム、硫酸バリウムが好ましく、水酸化マグネシウム、酸化ジルコニウム、酸化チタン、硫酸バリウムがより好ましい。上記無機粒子は、１種単独で使用してもよいし、２種以上を組み合わせて使用してもよい。
【００２８】
無機粒子としては、天然物であっても合成物であってもよい。また、表面が未処理のものであってもよく、溶媒への分散を向上させるために、シランカップリング剤、ステアリン酸、オレイン酸、脂肪酸、高級脂肪酸、カルボン酸エステル、リン酸エステル等により表面処理したものであってもよい。上記無機粒子の形状は、粒子状であれば特に限定されず、不定形；真球状、長楕円球状等の球状；薄片状、六角板状等の板状；繊維状のいずれの形状であってもよいが、溶媒に分散しやすく、樹脂組成物を調製しやすい点で、球状、板状、繊維状であることが好ましく、アルカリ水電解隔膜のイオン透過性や粒子の保持性の点で、板状であることがより好ましい。
【００２９】
上記無機粒子は、アスペクト比が１．０〜８．０であることが好ましい。アスペクト比が上述の範囲であると、イオン透過性がより一層優れ、均一性に優れた隔膜とすることができる。上記アスペクト比は、１．５〜７．０であることがより好ましく、２．０〜６．０であることが更に好ましい。
本明細書中、アスペクト比とは、最長径ａと最短径ｂとの比（ａ／ｂ）を意味し、粉体状の無機粒子をＳＥＭで観察し、得られた画像の任意の１０粒子において、解析ソフト等を使用して、各粒子の最長径ａと最短径ｂとの比（ａ／ｂ）を測定し、それらの比の単純平均値をその粒子のアスペクト比として求めることができる。
【００３０】
上記最長径ａとしては、例えば、粒子の形状が板状の場合、粒子の板面の長径を採用し、繊維状である場合は、繊維の長さを採用する。また、最長径ａの中点を通って最長径と直行する径のうちの最も短い径を最短径ｂとする。上記最短径ｂとしては、例えば、粒子の形状が板状の場合は、粒子の厚みを採用し、繊維状である場合は、繊維の太さを採用する。粒子の厚み及び繊維の太さとしては、最長径ａの中点における厚み、太さをそれぞれ採用する。
【００３１】
上記無機粒子の平均粒子径は、上記無機粒子の分散性がより一層優れる点で、０．０１〜２．０μｍであることが好ましく、０．０５〜１．０μｍであることがより好ましく、０．０８〜０．７μｍであることが更に好ましい。なお、上記平均粒子径は、無機粒子と０．２質量％のヘキサメタリン酸ナトリウム水溶液を用いて分散処理を行った無機粒子分散液を用いて、レーザー回折・散乱法による粒度分布測定から求められる体積平均粒子径（ｄ５０）である。上記無機粒子の平均粒子径が上述の範囲であると、高いイオン伝導性を示すと共に、イオン透過性、ガスバリア性により優れた隔膜とすることができる。
【００３２】
上記無機粒子の比表面積は、隔膜のイオン透過性がより一層優れる点で、５〜３５ｍ２／ｇが好ましく、５．５〜２５ｍ２／ｇであることがより好ましく、６〜２０ｍ２／ｇであることが更に好ましい。なお、上記比表面積は、粉体状の無機粒子について液体窒素を用いたＢＥＴ法により測定される比表面積である。アルカリ水電解用隔膜におけるイオンパスは無機粒子の親水性の高い表面により形成されるため、上記無機粒子の比表面積が上述の範囲であると、イオン透過性により一層優れた隔膜とすることができる。
【００３３】
上記無機粒子の含有量は、好ましくは、アルカリ水電解用隔膜１００質量％中３０〜９５質量％である。上記無機粒子の含有量が上述の範囲であると、アルカリ溶液中での無機成分の溶出がより一層抑制され、高いイオン伝導性を示すと共に、イオン透過性、ガスバリア性、耐熱性及び耐アルカリ性に優れた隔膜とすることができる。上記無機粒子の含有量は、アルカリ水電解用隔膜１００質量％中、より好ましくは３２〜９２質量％、更に好ましくは３５〜９０質量％である。
【００３４】
上記無機粒子の含有量は、本発明のアルカリ水電解用隔膜が上記多孔性支持体を含まない場合は、アルカリ水電解用隔膜１００質量％中６０〜９５質量％であることが好ましく、より好ましくは６５〜９２質量％、更に好ましくは７５〜９０質量％である。
本発明のアルカリ水電解用隔膜が上記多孔性支持体を含む場合は、上記無機粒子の含有量は、好ましくはアルカリ水電解用隔膜１００質量％中３０〜５０質量％、より好ましくは３２〜４８質量％、更に好ましくは３５〜４５質量％である。
【００３５】
図１に、本発明のアルカリ水電解用隔膜の一形態を模式的に示す。アルカリ水電解用隔膜１は、単膜層２と支持体層３を含んでいる。単膜層２は、上記樹脂（Ｒ）と無機粒子とを含む層であり、支持体層３は、上記樹脂（Ｒ）と無機粒子と多孔性支持体とを含む層である。
【００３６】
本発明のアルカリ水電解用隔膜において、上述した単膜層２は、上記支持体層３の一方の面に形成されていてもよいし、両面に形成されていてもよい。
また、本発明のアルカリ水電解用隔膜は、上述した単膜層２は無くても良く、無機粒子と上記樹脂（Ｒ）と上記多孔性支持体とが一体化した支持体層３としての複合体であってもよい。上記複合体とすることにより、アルカリ水電解用隔膜の強度と靭性を向上させることができる。
【００３７】
１−３  無機粒子と空隙の境界線の長さの合計に対する無機粒子と有機ポリマーの境界線の長さの合計の比
本発明のアルカリ水電解用隔膜は、該膜の表面に垂直な断面において、長手方向の両端から中央に向かって、該断面の幅ａに対し０．４ａ以上離れた範囲で、該膜の表面から深さ方向に２μｍ離れた位置と１５μｍ離れた位置との間の範囲において、無機粒子と空隙との境界線の長さの合計Ａに対する無機粒子と有機ポリマーとの境界線の長さの合計Ｂの比Ｂ／Ａが１．２以下である。上記比Ｂ／Ａを上述した範囲とした場合に、上記樹脂（Ｒ）と無機粒子とが分離され、無機粒子の表面積ならびにイオンパスがが増加し、イオン伝導性により優れたアルカリ水電解用隔膜となる。
上記比Ｂ／Ａは、０．２〜１．０であることが好ましく、０．４〜０．８であることがより好ましい。
【００３８】
より具体的に図２を用いて説明すると、アルカリ水電解用隔膜の表面１１に垂直な断面１０において、長手方向の両端から中央に向かって、該断面１０の幅ａに対し０．４ａ以上離れた範囲で、該膜の表面１１から深さ方向Ｓに２μｍ離れた位置と１５μｍ離れた位置との間の範囲１２において、ＦＥ−ＳＥＭ測定による断面観察画像を得る。得られた断面観察画像に対して、解析ソフトを用いて、画像を明部と暗部に分け、明暗の差に基づいて形成される無機粒子の輪郭線を抽出し、上記輪郭線のうち、無機粒子と空隙との境界線の長さの合計をＡ、無機粒子と有機ポリマーとの境界線の長さの合計をＢとする。そして、得られたＡとＢの値から比Ｂ／Ａを求める。
【００３９】
上記アルカリ水電解用隔膜の表面は特に限定されず、例えば、図１におけるアルカリ水電解用隔膜１の単膜層２側の表面でも良いし、支持体層３側の表面でも良い。また、上記Ｂ／Ａ値を決定する方法としては、上記範囲１２においてＦＥ−ＳＥＭで３万倍率に観察した像（例えば、２．８μｍ×４．２μｍ視野）で、一つの視野の５０個粒子で評価して決定することが好ましい。５０個の粒子が上記の視野に入らない場合は、任意に倍率を変更することも可能である。本発明のアルカリ水電解用隔膜では、このように決定したＢ／Ａ値が１．２以上であれば、イオン伝導性により優れ、アルカリ水の電気分解に好適に用いることができる隔膜とすることができる。なお、Ｂ／Ａ値としては、上記範囲１２において、少なくとも１カ所で１．２以上であれば、本発明の範囲に含まれる。評価する領域の最小限の大きさとしては、２．８μｍ×４．２μｍの領域が挙げられる。
【００４０】
１−４  空隙率
本発明のアルカリ水電解用隔膜は、空隙率が２５〜８０％であることが好ましい。空隙率は、下記に示す方法により測定された隔膜の実測密度値、および隔膜を構成する各成分の密度値（真密度）および組成比を用いて算出される隔膜の計算密度値より、下記式から算出できる。
空隙率（％）＝［１−（実測密度値）／（計算密度値）］×１００
実測密度値は、得られた隔膜の任意の場所から切り出した試験片について、質量と体積を測定し、質量を体積で除すことにより算出できる。体積は、試験片の縦方向の長さ、横方向の長さを、ノギスを用いて測定、膜厚を上記膜厚測定方法に基づき測定することにより算出できる。また、試験片の質量は、体積を測定した試験片について小数点以下４桁の精密天秤を用いて測定できる。
本発明のアルカリ水電解用隔膜の空隙率は、３０〜７５％がより好ましく、３５〜７０％がさらに好ましい。空隙率が上述の範囲であると、隔膜中の空隙に電解液がより連続的に満たされるため、より高いイオン伝導性を示すと共に、イオン透過性により優れ、かつガスバリア性により優れた膜とすることができる。
【００４１】
１−５  イオン伝導度
本発明のアルカリ水電解用隔膜のイオン伝導度は、実施例に記載の方法で算出できる。本発明のアルカリ水電解用隔膜のイオン伝導度は、１００ｍＳ／ｃｍ超であることが好ましい。このようにした場合に、アルカリ水電解における電解効率をより高くできる。
【００４２】
１−６  厚み
本発明のアルカリ水電解用隔膜の厚みは、特に限定されず、使用する設備の大きさや取り扱い性等に応じて適宜選択すればよいが、膜の高いイオン伝導性と共に、ガスバリア性やイオン透過性、強度の観点から、５０〜２０００μｍが好ましく、１００〜１０００μｍがより好ましく、１００〜５００μｍが更に好ましく、１５０〜３５０μｍが最も好ましい。
また、上述した多孔性支持体を含む場合、本発明のアルカリ水電解用隔膜の厚みは、好ましくは５０〜２０００μｍ、より好ましくは１００〜１０００μｍ、更に好ましくは１００〜５００μｍ、最も好ましくは１５０〜３００μｍである。
【００４３】
２．アルカリ水電解用隔膜の製造方法
本発明のアルカリ水電解隔膜の製造方法は、表面が疎水処理された無機粒子と溶媒とを含む分散液を調製する分散液調製工程；上記分散液と有機高分子樹脂（Ｒ）と親水性添加剤とを混合して樹脂混合液を調製する樹脂混合液調製工程；及び、上記樹脂混合液を用いて膜を形成する膜形成工程；を含む。
以下に、各工程について説明する。
【００４４】
＜分散液調製工程＞
上記製造方法では、無機粒子を上記樹脂（Ｒ）と混合する場合、表面が疎水処理された無機粒子を溶媒に分散させた分散液を調製してから上記樹脂（Ｒ）と混合する。表面が疎水処理された無機粒子の分散液を調製してから、上記樹脂（Ｒ）ならびに上記親水性添加剤とを混合することにより、無機粒子が樹脂内部に包埋されるのを抑制し、無機粒子の表面積が増加し、より多くイオンパスを形成しやすくなる。そして、イオン伝導性により優れたアルカリ水電解用隔膜を製造できる。
【００４５】
表面が疎水処理された無機粒子としては、例えば、市販の疎水表面処理された無機粒子を使用しても良く、また、分散剤等を添加して表面を疎水処理したもの等であってもよい。
【００４６】
上記分散剤としては、カチオン系界面活性剤；アニオン系面活性剤；カルボキシ基、リン酸基、スルホン酸基等の親水性官能基を有する従来公知の顔料分散剤等が挙げられる。
カチオン系界面活性剤としては、分子内に炭素数５以上の炭化水素鎖を有するカチオン系界面活性剤がより好ましい。
アニオン系界面活性剤としては、分子内に炭素数５以上の炭化水素鎖を有するアニオン系界面活性剤がより好ましい。
ポリマー顔料分散剤としては、親水性官能基を有するポリマーであれば特に制限されないが、炭素数が５以上の炭化水素鎖を主鎖または側鎖に有するポリマーであることが好ましく、さらに構成単位（繰り返し単位）として炭素数が５以上の炭化水素鎖を含むポリマーであることがより好ましく、構成単位として炭素数が５以上のポリエステルあるいはポリエーテルを含むポリマーであることがさらに好ましい。
このようなポリマーとしては、炭素数が５以上の炭化水素鎖を含む構成単位のみを繰返し単位として含むポリマーであっても、炭素数が５以上の炭化水素鎖を含む構成単位以外の構成単位を繰返し単位としてさらに含むものであってもよい。
また、後者の場合、炭素数が５以上の炭化水素鎖を含む構成単位のみを繰返し単位として含むブロックと他の構成単位から構成されるブロックとからなるポリマーであっても、分子内に、炭素数が５以上の炭化水素鎖を含む構成単位と他の構成単位とがランダムに繋がった構造のポリマーであってもよい。
分散液中の無機粒子に対する分散剤の使用量は、無機粒子１００質量部に対して、０．０１質量部超８．０質量部以下が好ましく、０．１質量部以上６．０質量部以下がより好ましく、１．０質量部以上５．０質量部以下がさらに好ましい。このようにすることにより、無機粒子の表面の疎水処理をより効果的に行うことができる。
【００４７】
上記分散液中の無機粒子の含有量は、２０〜７０質量％であることが好ましく、より好ましくは３０〜６５質量％、更に好ましくは５０〜６５質量％である。このようにすることにより、最終的に得られる膜の上記で定義された平均孔径を０．０５μｍ〜０．６μｍの範囲内により容易に制御でき、イオン伝導性とガスバリア性が両立されたアルカリ水電解用隔膜とすることができる。
【００４８】
無機粒子を分散させるための溶媒としては、後に混合する上記樹脂（Ｒ）を溶解し得る性質を有するものであれば特に限定されず、例えば、Ｎ−メチル−２−ピロリドン、Ｎ，Ｎ−ジメチルアセトアミド、Ｎ，Ｎ−ジメチルホルムアミド、ジメチルスルホキシド、メチルエチルケトン、トルエン等が挙げられる。これらの溶媒は、１種単独で使用してもよいし、２種以上を混合して使用してもよい。なかでも、無機粒子の分散性が良好となる点で、Ｎ−メチル−２−ピロリドンが好ましい。分散液中の無機粒子に対する溶媒の使用量は、無機粒子１００質量部に対して、５０質量部以上１００質量部未満が好ましく、５０質量部以上９０質量部以下がより好ましく、５０質量部以上８０質量部未満がさらに好ましい。このようにすることにより、最終的に得られる膜の上記で定義された平均孔径を０．０５μｍ〜０．６μｍの範囲内により容易に制御でき、イオン伝導性とガスバリア性がより両立されたアルカリ水電解用隔膜とすることができる。
【００４９】
無機粒子を溶媒に分散させる方法としては、特に限定されず、ミキサー、ボールミル、ジェットミル、ディスパー、サンドミル、ロールミル、ポットミル、ビーズミル、ペイントシェーカー等を用いる方法等、公知の混合分散の手段を適用することができる。
【００５０】
上記分散液中における無機粒子の平均粒子径は、好ましくは０．１〜１．０μｍ、より好ましくは０．１５〜０．８μｍ、さらに好ましくは０．１５〜０．５μｍである。なお、上記分散液中における無機粒子の平均粒子径は、動的光散乱法による粒度分布測定から求められ、具体的には実施例に記載の方法で測定できる。
【００５１】
＜樹脂混合液調製工程＞
上記樹脂混合液調製工程では、上記分散液調製工程で調製された分散液に有機高分子樹脂（Ｒ）と親水性添加剤を混合して樹脂混合液を調製する。上記親水性添加剤としては、有機親水性添加剤であっても良く、無機親水性添加剤であってもよい。上記有機親水性添加剤としては、例えば、ポリエチレングリコール、ポリエチレンオキサイド、ポリビニルピロリドン、ポリエチレンイミン、ポリアクリル酸、デキストラン等の水溶性ポリマー；界面活性剤；グリセリン；糖類等が挙げられる。上記無機親水性添加剤としては、塩化カルシウム、塩化マグネシウム、塩化リチウム等が挙げられる。中でも、ポリビニルピロリドンまたは塩化リチウムが好ましい。
親水性添加剤の使用量は、分散液中の無機粒子１００質量部に対して、０．１質量部以上２０質量部以下が好ましい。親水性添加剤の使用量をこのような範囲にすることにより、最終的に得られる膜において、無機粒子が樹脂内部に包埋されるのを抑制し、無機粒子の表面積が増加し、イオン伝導性により優れたアルカリ水電解用隔膜とすることができる。
【００５２】
上記分散液調製工程で調製された分散液に上記樹脂（Ｒ）と親水性添加剤を混合する方法としては、上記分散液と上記樹脂（Ｒ）と親水性添加剤を充分に混合することができる方法であれば特に限定されず、上記分散液に上記樹脂（Ｒ）と親水性添加剤をそのまま混合してもよいし、予め上記樹脂（Ｒ）と親水性添加剤を溶媒に溶解させた樹脂溶液を調製して、上記樹脂溶液と上記分散液とを混合してもよい。なかでも、上記無機粒子と上記樹脂（Ｒ）をより均一に分散・混合できる点で、上記樹脂溶液を調製して、上記樹脂溶液と上記分散液とを混合して樹脂混合液とする方法が好ましい。
【００５３】
上記樹脂混合液を調製する場合に使用する溶媒としては、上記樹脂（Ｒ）と親水性添加剤を溶解する性質を有するものであれば特に限定されず、例えば、Ｎ−メチル−２−ピロリドン、Ｎ，Ｎ−ジメチルアセトアミド、Ｎ，Ｎ−ジメチルホルムアミド、ジメチルスルホキシド、メチルエチルケトン、トルエン等が挙げられる。なかでも、上記無機粒子と上記樹脂（Ｒ）と親水性添加剤がより均一に分散・混合できる点で、上記分散液の調製に使用した溶媒と同じ溶媒が好ましい。
【００５４】
上記樹脂溶液中の上記樹脂（Ｒ）の含有量は、５〜５０質量％であることが好ましく、１０〜４５質量％であることがより好ましく、１５〜４０質量％であることが更に好ましい。
上記混合する方法としては、上記分散液調製工程で記載した混合分散の手段と同様の手段が挙げられる。
【００５５】
上記分散液と上記樹脂（Ｒ）は、好ましくは、無機粒子１００質量部に対して、上記樹脂（Ｒ）が１０〜４０質量部、より好ましくは１２〜３５質量部、さらに好ましくは１５〜３３質量部になるように混合することが好ましい。無機粒子と上記樹脂（Ｒ）の含有割合が上述した範囲であると、得られたアルカリ水電解用隔膜のアルカリ溶液中での無機成分の溶出が更に一層抑制される。また、高いイオン伝導性を示すと共に、イオン透過性、ガスバリア性、耐熱性及び耐アルカリ性にもより優れたアルカリ水電解用隔膜を製造できる。
【００５６】
上記無機粒子の分散液と上記樹脂（Ｒ）の溶液とを混合する場合、無機粒子の分散液中の溶媒と上記樹脂（Ｒ）の溶液中の溶媒との合計含有量は、無機粒子の分散液と上記樹脂（Ｒ）の溶液との合計質量１００質量％に対して、３０〜７５質量％であることが好ましい。より好ましくは、３５〜７０質量％であり、更に好ましくは、４０〜６５質量％である。アルカリ水電解用隔膜の空隙率を好ましい範囲に調整するためにはこのような割合で溶媒を用いることが好ましい。
【００５７】
＜膜形成工程＞
上記膜形成工程では、上記樹脂混合液調製工程で得られた樹脂混合液を用いて膜を形成する。
上記膜を形成する方法としては、アルカリ溶液中での無機成分の溶出がより一層抑制されたアルカリ水電解用隔膜を容易に製造することができる点で、下記の工程（ａ）、（ｂ）を含むことが好ましい。
（ａ）上記樹脂混合液の塗膜を形成する工程、及び、
（ｂ）上記塗膜を非溶媒と接触させることにより上記塗膜を凝固させ、多孔質膜を得る工程
【００５８】
（ａ）樹脂混合液の塗膜を形成する工程
上記樹脂混合液の塗膜を形成する方法としては、例えば、上記で得られた樹脂混合液を基材上に塗布する方法や、上記樹脂混合液中に基材を浸漬させ、上記樹脂混合液が含浸した基材を得る方法等が挙げられる。なかでも、簡便に塗膜を形成できる点で、上記樹脂混合液を基材上に塗布する方法が好ましい。
【００５９】
上記樹脂混合液を基材上に塗布する方法としては、特に限定されず、ダイコーティング、スピンコーティング、グラビアコーティング、カーテンコーティング、スプレー、アプリケーター、バーコーター等を用いる方法等の公知の塗布手段を適用することができる。
【００６０】
上記基材としては、上記樹脂混合液を塗布して塗膜を形成することができるものであれば、特に限定されず、例えば、ポリエチレンテレフタレート、ポリエチレンナフタレート、ポリプロピレン、ポリエチレン、ポリ塩化ビニル、ポリビニルアセタール、ポリメタクリル酸メチル、ポリカーボネート等の樹脂からなるフィルム又はシート、ガラス板等が挙げられる。なかでも、ハンドリングが良好である点および原料コストが低減できる点で、ポリエチレンテレフタレートが好ましい。
また、上述した多孔性支持体を含むアルカリ水電解用隔膜を製造する場合は、上記基材として上記多孔性支持体を使用してもよい。
【００６１】
また、無機粒子と上記樹脂（Ｒ）を含む膜と多孔性支持体とが一体化した複合体であるアルカリ水電解用隔膜を製造する場合は、上記基材上に、上記樹脂混合液を塗布し、その塗液上に上記多孔性支持体を置いて塗液を上記多孔性支持体に含浸させてもよい。
【００６２】
上記樹脂混合液の塗布量としては、特に限定されず、上記隔膜が、上述した効果が発揮できる厚みを有するよう適宜設定すればよい。
【００６３】
（ｂ）上記塗膜を非溶媒と接触させることにより上記塗膜を凝固させる工程
上記塗膜を非溶媒と接触させることにより、上記塗膜中に非溶媒が拡散し、非溶媒に溶解しない上記樹脂（Ｒ）が凝固する。一方、非溶媒に溶解しうる塗膜中の溶媒は、塗膜から溶出する。このように相分離が生じることにより、上記樹脂（Ｒ）（及び無機粒子）が凝固し、多孔質膜が形成される。
【００６４】
上記塗膜と非溶媒とを接触させる方法としては、上記塗膜を上記非溶媒中に浸漬させる方法（凝固浴）、上記塗膜を上記非溶媒蒸気雰囲気中に晒す方法等が挙げられる。また、塗膜を上記非溶媒蒸気雰囲気中に晒した後、引き続き、非溶媒中に浸漬させてもよい。この場合に、非溶媒蒸気雰囲気中に晒す時間は３〜６０秒程度、非溶媒中に浸漬する時間は、１〜１５分程度とすることができる。
【００６５】
塗膜を浸漬する非溶媒の温度としては、１０℃以上が好ましく、１５℃以上がより好ましく、２０℃以上がさらに好ましい。また、５５℃以下が好ましく、５０℃以下がより好ましく、４５℃以下がより好ましい。このような温度とすることにより、製造した隔膜におけるイオンパスをより多く形成でき、高いイオン伝導性を示すと共に、より高いガスバリア性とより高い耐久性を両立したアルカリ水電解用隔膜をより容易に製造できる。
【００６６】
上記非溶媒としては、上記樹脂（Ｒ）を実質的に溶解しない性質を有するものであれば、特に限定されないが、例えば、イオン交換水；メタノール、エタノール、イソプロピルアルコール等の低級アルコール；又はこれらの混合溶媒等が好ましく使用できる。経済性と廃液処理の観点からはイオン交換水が好ましい。また上記非溶媒は、上述した成分以外に、塗膜中に含まれる溶媒と同様の溶媒を少量含んでいてもよい。
【００６７】
上記非溶媒の使用量は、塗膜１００質量部、すなわち、塗膜の形成に用いられる樹脂混合液の固形分１００質量部に対して、５０〜１００００質量部であることが好ましい。より好ましくは、１００〜５０００質量部であり、更に好ましくは、２００〜１０００質量部である。得られる隔膜の空隙率を好ましい範囲に調整する点、塗膜中の溶媒を完全に非溶媒中に抽出する点において、非溶媒をこのような割合で使用することが好ましい。
【００６８】
更に、非溶媒を除去するために、上記工程で凝固した塗膜を乾燥させて、隔膜を得てもよい。
上記塗膜の乾燥温度としては、６０〜１２０℃が好ましい。
乾燥時間としては、０．５〜１２０分が好ましく、１〜６０分がより好ましく、１〜３０分が更に好ましい。
【００６９】
このように、上述した工程により、本発明のアルカリ水電解用隔膜を簡便に製造することができる。
【００７０】
３．用途
本発明のアルカリ水電解用隔膜では、高いイオン伝導性を示すと共に、より高いガスバリア性とより高い耐久性を両立する。そのため、本発明のアルカリ水電解用隔膜は、アルカリ性水溶液を電解液とした水の電気分解用の隔膜として好適に使用することができる。また、上述したアルカリ水電解用隔膜の他、アルカリ形燃料電池用セパレータ、１次電池用セパレータ、２次電池用セパレータ等の電池用セパレータ、食塩電解用セパレータ等の用途に用いることができる。
【００７１】
４．アルカリ水電解装置
本発明のアルカリ水電解用隔膜は、アルカリ水電解装置の部材として用いられる。上記アルカリ水電解装置としては、例えば、陽極、陰極、及び、陽極と陰極の間に配置された上記アルカリ水電解用隔膜を含むものが挙げられる。より具体的には、上記アルカリ水電解装置は、上記アルカリ水電解用隔膜によって隔てられた、陽極が存在する陽極室と、陰極が存在する陰極室とを有する。
陽極、及び陰極としては、ニッケル又はニッケル合金等を含む導電性基体等、公知の電極が挙げられる。
【００７２】
５．電解方法
本発明のアルカリ水電解用隔膜を備えたアルカリ水電解装置を用いて行う水の電気分解の方法は、特に限定されず、公知の方法で行うことができる。例えば、上述した本発明のアルカリ水電解用隔膜を備えたアルカリ水電解装置に、電解液を充填し、電解液中で電流を印加することにより行うことができる。
上記電解液としては、水酸化カリウム又は水酸化ナトリウム等の電解質を溶解したアルカリ性水溶液が用いられる。上記電解液における電解質の濃度は、特に限定されないが、電解効率がより一層向上し得る点で、２０〜４０質量％であることが好ましい。
また、電気分解を行う場合の温度としては、電解液のイオン伝導性がより向上し、電解効率がより一層向上し得る点で、５０〜１２０℃が好ましく、８０〜９０℃がより好ましい。電流の印加条件は、公知の条件・方法で行うことができる。
【実施例】
【００７３】
以下に実施例を掲げて本発明を更に詳細に説明するが、本発明はこれらの実施例のみに限定されるものではない。なお、特に断りのない限り、「部」は「質量部」を、「％」は「質量％」を意味するものとする。
【００７４】
＜実施例１＞
（１．水酸化マグネシウム分散液の調製）
表面がカルボン酸基を有するポリエステルで疎水処理された水酸化マグネシウム（平均粒子径０．５４μｍ）とＮ−メチル−２−ピロリドン（富士フイルム和光純薬工業社製）を質量比１：１となるよう混合し、ジルコニアメディアボールを入れたポットミルにて、室温で６時間分散処理を行うことにより水酸化マグネシウム分散液を調製した。
【００７５】
（２．ポリスルホン樹脂溶解液の調製）
ポリスルホン樹脂（ＢＡＳＦ社製、品番ウルトラゾーンＳ３０１０）を３０質量％の濃度で８０〜１００℃にてＮ−メチル−２−ピロリドン（富士フイルム和光純薬工業社製）に熱溶解させた。その後、ポリビニルピロリドン（日本触媒社製、Ｋ−３０）を、上記ポリスルホン樹脂１００質量％に対して６質量％となるように加え、自転公転ミキサー（シンキー社製、品番あわとり練太郎ＡＲＥ−５００）にて室温で１０００ｒｐｍで約１０分間混合してポリスルホン樹脂溶解液を調製した。
【００７６】
（３．塗液の調製）
上記で得られた水酸化マグネシウム分散液とポリスルホン樹脂溶解液とを、固形分が４０質量％かつ水酸化マグネシウム１００質量部に対してポリスルホン樹脂（ＰＳＵ）が３３質量部になるように計量し、自転公転ミキサー（シンキー社製、品番あわとり練太郎ＡＲＥ−５００）にて室温で１０００ｒｐｍで約１０分間混合した。得られた混合液を、ＳＵＳの２００メッシュで濾過することで塗液を得た。
【００７７】
（４．塗膜の形成）
ポリフェニレンサルファイド不織布（東レ社製、トルコンペーパー＃１００）上に、乾燥後の隔膜の厚みが全体で２５０μｍになるように塗布し、不織布に塗液を完全に含浸させた。その後、塗液を含浸させた不織布を、室温にて１０分間水浴させ、塗液を凝固させて膜を形成し、水中でＰＥＴフィルムから不織布ごと膜を剥離した。水浴後、得られた膜を、乾燥機にて８０℃で、３０分間乾燥し、不織布と水酸化マグネシウム及びポリスルホン樹脂を含む膜との複合体からなるアルカリ水電解用隔膜を得た。
【００７８】
（膜厚の測定方法）
得られたアルカリ水電解用隔膜の厚さは、デジマチックマイクロメーター（ミツトヨ社製）を用いて測定した。任意１０点を測定し、その平均値を膜厚とした。膜厚は２５０μｍであった。
【００７９】
（５．無機粒子と空隙の境界線の長さの合計Ａに対する無機粒子と有機ポリマーの境界線の長さの合計Ｂの比Ｂ／Ａの測定、算出方法）
得られたアルカリ水電解用隔膜の表面に垂直な断面について、長手方向の両端から中央に向かって、上記断面の幅ａに対し０．４ａ以上離れた範囲で、上記膜の表面から深さ方向に２μｍ離れた位置と１５μｍ離れた位置との間の範囲におけるＦＥ−ＳＥＭ（日本電子社製、型番：ＪＳＭ−７６００Ｆ）測定による断面観察画像（倍率：３０，０００倍）を得た。
得られた断面観察画像に対して、解析ソフト（Ｉｍａｇｅ−Ｐｒｏ  Ｐｒｅｍｉｅｒ）を用いて、ハイガウス処理にて画像を明部と暗部に分け、有機ポリマーとの界面部位がある無機粒子５０個それぞれに対して、明部と暗部の輪郭線（粒子の全周囲長さ）を手動で計測し、その合計値を算出する。次に同じ画像の粒子５０個それぞれに対して、粒子と空隙の境界について手動で長さを計測し、その合計値Ａを算出する。粒子の全周囲長さとＡの差分から粒子と有機ポリマーとの境界線の合計長さＢを算出する。その結果、比Ｂ／Ａは０．８５であった。
【００８０】
得られたアルカリ水電解用隔膜について、下記測定方法によりイオン伝導度を測定した。その結果、１６０ｍＳ／ｃｍであった。
（測定方法）
測定用の隔膜試料を２枚準備する。
各隔膜試料を用いて、以下のセル構成で形成したセルを２５℃の恒温槽内で３０分静置した後、以下の測定条件で交流インピーダンス測定を行い、得られた切片成分（Ｒａ）と測定サンプルを入れない場合の切片成分（Ｒｂ）および上記膜厚測定方法により得られた膜厚の値を用いて、下記式によりイオン伝導度を測定する。
隔膜試料２枚について上記測定を行い、得られた測定値（２点）の平均値を算出し、これを隔膜のイオン伝導度とする。
［イオン伝導度（ｍＳ／ｃｍ）］＝［膜厚（ｃｍ）］÷［（Ｒａ−Ｒｂ）×１０００×１．７７］
（測定条件）
・セル構成
作用極：Ｎｉ板
対極  ：Ｎｉ板
電解液：３０質量％水酸化カリウム水溶液
サンプル前処理：上記電解液に１晩浸漬
測定有効面積：１．７７ｃｍ２
・交流インピーダンス測定条件
印加電圧：１０ｍＶ  ｖｓ．開回路電圧
周波数領域：１００ｋＨｚ〜１００Ｈｚ
【００８１】
＜実施例２＞
（１．水酸化マグネシウム分散液の調製）におけるカルボン酸基を有するポリエステルを、りん酸基を有するポリエステルに変更し、水酸化マグネシウムの平均粒子径０．５４μｍから０．２μｍに変更した以外は、実施例１と同様にしてアルカリ水電解用隔膜を得た。上記比Ｂ／Ａは０．６５であった。
得られたアルカリ水電解用隔膜について実施例１の場合と同様にしてイオン伝導度を測定した結果、２０２ｍＳ／ｃｍであった。
【００８２】
＜実施例３＞
（１．水酸化マグネシウム分散液の調製）におけるカルボン酸基を有するポリエステルを、高級脂肪酸に変更した以外は、実施例１と同様にしてアルカリ水電解用隔膜を得た。上記比Ｂ／Ａは１．１５であった。
得られたアルカリ水電解用隔膜について実施例１の場合と同様にしてイオン伝導度を測定した結果、１５４ｍＳ／ｃｍであった。
【００８３】
＜実施例４＞
（２．ポリスルホン樹脂溶解液の調製）におけるポリビニルピロリドンを、塩化リチウムに変更した以外は、実施例１と同様にしてアルカリ水電解用隔膜を得た。上記比Ｂ／Ａは０．８０であった。
得られたアルカリ水電解用隔膜について実施例１の場合と同様にしてイオン伝導度を測定した結果、１８０ｍＳ／ｃｍであった。
【００８４】
＜実施例５＞
（１．水酸化マグネシウム分散液の調製）におけるカルボン酸基を有するポリエステルを、りん酸基を有するポリエステルに変更し、水酸化マグネシウムの平均粒子径０．５４μｍから０．２μｍに変更した以外は、実施例４と同様にしてアルカリ水電解用隔膜を得た。上記比Ｂ／Ａは０．６６であった。
得られたアルカリ水電解用隔膜について実施例１の場合と同様にしてイオン伝導度を測定した結果、１９５ｍＳ／ｃｍであった。
【００８５】
＜実施例６＞
（１．水酸化マグネシウム分散液の調製）におけるカルボン酸基を有するポリエステルを、高級脂肪酸に変更した以外は、実施例４と同様にしてアルカリ水電解用隔膜を得た。上記比Ｂ／Ａは１．０５であった。
得られたアルカリ水電解用隔膜について実施例１の場合と同様にしてイオン伝導度を測定した結果、１６８ｍＳ／ｃｍであった。
【００８６】
＜比較例＞
（２．ポリスルホン樹脂溶解液の調製）におけるポリビニルピロリドンを使用しなかった以外は、実施例１と同様にしてアルカリ水電解用隔膜を得た。上記比Ｂ／Ａは２．３６であった。
得られたアルカリ水電解用隔膜について実施例１の場合と同様にしてイオン伝導度を測定した結果、１００ｍＳ／ｃｍであった。
【符号の説明】
【００８７】
１    アルカリ水電解用隔膜
２    単膜層
３    支持体層
１０  アルカリ水電解用隔膜の断面
１１  アルカリ水電解用隔膜の表面
１２  測定範囲
Ｓ    アルカリ水電解用隔膜の表面から深さ方向
ａ    アルカリ水電解用隔膜の表面に垂直な断面の幅
【図１】
2020169349.tif 000002
【図２】
2020169349.tif 000003